(57)【特許請求の範囲】
【請求項１】
耐熱高分子繊維または不織布からなる基材の両側に、粘着剤層を有する止水に使用可能な両面粘着テープにおいて、
上記耐熱高分子繊維または不織布からなる基材であって該基材の少なくとも一方の面にアクリル系粘着剤を塗工した粘着剤層を有し、
前記基材はポリエステル不織布、ＰＰＳ繊維、パラ系アラミド繊維、ＰＢ０繊維から選ばれる１種であり、
上記耐熱高分子繊維または不織布からなる基材が、厚さ５〜２００μｍ、坪量３〜１００ｇ／ｍ２であり、かつ含水しないものであり、
上記基材に塗工する上記アクリル系粘着剤の粘度が５００〜１２，０００ｍＰａ・ｓ／２３℃であり、
上記耐熱性高分子繊維または不織布からなる基材と上記粘着剤層の層間に空壁がないことを特徴とする両面粘着テープ。
【請求項２】
上記両面粘着テープの総厚が、３０〜３００μｍであることを特徴とする請求項１に記載の両面粘着テープ。
【発明の詳細な説明】
【技術分野】
【０００１】
本発明は、デジタルカメラ、携帯電話端末、パソコン及び携帯用オーディオプレーヤーなどのディスプレイ周辺や操作キー周辺の固定及び止水に使用可能な両面粘着テープに関するものである。
【背景技術】
【０００２】
従来より、デジタルカメラ、携帯電話端末、パソコン及び携帯用オーディオプレーヤーなどのディスプレイ周辺や操作キー周辺の固定には、基材にパルプや麻を原料とした薄葉紙やテープ原紙（不織布）、合成ゴム、ポリオレフィン系発泡体を使用した両面粘着テープ、基材のない両面粘着テープ、液状接着剤での固定等で対応してきた。しかしながら、上記接着剤の場合、養生時間（接着剤の乾燥時間）が必要で、かつ、溶剤が揮発することから好ましくなかった。また、基材にパルプや麻を主原料とする不織布を使用した両面テープの場合、水を吸い込むため、好ましくなく、ポリエチレン発泡体両面粘着テープの場合は、発泡体が独立気泡体ではなく連続気泡体であるため、止水性がなく、また、基材のない両面粘着テープの場合は、加工性に問題があり、好ましくなかった。
【０００３】
また、少なくとも一方にアクリル系粘着剤を塗布した不織布両面粘着テープとしては、基材を強化し再剥離性を付与したもの（特許文献１〜６）、不織布基材の含水率が１０〜２０％であるもの（特許文献７）、不織布基材とアクリル系粘着剤との密着を向上させるため、基材にアクリル繊維やアクリロニトリルを使用しテープを形成したもの（特許文献８〜９）がある。
【０００４】
また、合成ゴムやポリオレフィン系発泡体を使用した両面粘着テープとしては、曲面追従性を有するもの（特許文献１０）、ポリオレフィン基材との密着性を向上したもの（特許文献１１）がある。
【０００５】
また、基材のない両面粘着テープとしては、高温特性に優れたもの（特許文献１２）がある。
【０００６】
また、両面粘着テープの製造方法としては、第１粘着剤層の形成と第２粘着剤層の形成の間にエージング時間を設けた製造方法（特許文献１３）、第２粘着剤層を押出し式塗工機で塗工し、基材の破損がない製造方法（特許文献１４）、粘着剤を液状で積層塗工した製造方法（特許文献１５）がある。
【特許文献１】特開平８−２０９０８６号公報
【特許文献２】特開平９−２７２８５０号公報
【特許文献３】特開２００１−２４０８１７号公報
【特許文献４】特開２００３−１９３００６号公報
【特許文献５】特開２００３−２５３２２８号公報
【特許文献６】特開２００５−６０６３３号公報
【特許文献７】特開平８−６７８６２号公報
【特許文献８】特開平５−７８６３１号公報
【特許文献９】特開平５−３３１４３７号公報
【特許文献１０】特開平７−１８２２９号公報
【特許文献１１】特開平５−２５４４１号公報
【特許文献１２】特開２０００−２４８２４２号公報
【特許文献１３】特開平７−２２４２６１号公報
【特許文献１４】特開平６−２１２１３２号公報
【特許文献１５】特開２０００−２４８２４１号公報
【発明の開示】
【発明が解決しようとする課題】
【０００７】
しかし、特許文献１〜１２に記載の発明は、デジタルカメラ、携帯電話端末、パソコン及び携帯用オーディオプレーヤーなどのディスプレイ周辺や操作キー周辺の止水に使用可能な両面粘着テープとして、各粘着剤層の構成、基材の種類、粘着テープ厚について規定したものはない。
【０００８】
また、特許文献１３〜１５に記載の発明は、基材と粘着剤層の層間に空壁ができない両面粘着テープの製造方法を記載したものではない。
【０００９】
本発明の目的は、上記課題を解決するためになされたものであり、デジタルカメラ、携帯電話端末、パソコン及び携帯用オーディオプレーヤーなどのディスプレイ周辺や操作キー周辺の固定に使用されているポリカーボネート樹脂やアクリル樹脂等と筐体及び部品との固定に使用可能であり、かつ、止水が可能な両面粘着テープを提供することにある。
【課題を解決するための手段】
【００１０】
本発明の目的を達成するために、本発明は特許請求の範囲に記載のような構成とするものである。
【００１１】
すなわち、本発明は、耐熱性高分子繊維または不織布からなる基材の両側に、粘着剤層を有する両面粘着テープにおいて、上記耐熱性高分子繊維または不織布からなる基材の少なくとも一方の面にアクリル系粘着剤を塗工した粘着剤層を有し、上記基材に塗工する上記アクリル系粘着剤の粘度が５００〜１２，０００ｍＰａ・ｓ／２３℃であり、かつ、上記耐熱性高分子繊維または不織布からなる基材と上記粘着剤層の層間に空壁がない。
【００１２】
この場合、上記両面粘着テープの総厚を３０〜３００μｍとする。
【００１３】
また、これらの場合、上記耐熱性高分子繊維または不織布からなる基材を、厚さ５〜２００μｍ、坪量３〜１００ｇ／ｍ２とし、かつ、含水しないものとする。
【発明の効果】
【００１７】
本発明は、耐熱性高分子繊維または不織布からなる基材の両側に、粘着剤層を有する両面粘着テープにおいて、上記耐熱性高分子繊維または不織布からなる基材の少なくとも一方の面にアクリル系粘着剤を塗工した粘着剤層を有し、かつ、上記耐熱性高分子繊維または不織布からなる基材と上記粘着剤層の層間に空壁がないから、携帯電話端末やデジタルカメラ等のディスプレイ周辺部材と筐体との固定に使用でき、また、上記ディスプレイ周辺や操作キー周辺の止水に使用できる。
【００１８】
この場合、上記両面粘着テープの総厚が３０〜３００μｍであるから、デジタルカメラや携帯電話端末のディスプレイ周辺に使用された場合、デジタルカメラや携帯電話端末の意匠性を損なうことがない。
【００１９】
また、これらの場合、上記耐熱性高分子繊維または不織布からなる基材が、厚さ５〜２００μｍ、坪量３〜１００ｇ／ｍ２であり、かつ、含水しないものであるから、携帯電話端末やデジタルカメラ等の部品の打ち抜き加工工程での加工性が良く、塗工性についても扱いやすく、また、９０°に折り曲げて貼り付けても、基材の反撥による剥がれや浮きの発生を防止できる。また、筐体内部への浸水を抑制することが可能であり、結果として、デジタルカメラ、携帯電話端末、パソコン及び携帯用オーディオプレーヤーなどのディスプレイ周辺や操作キー周辺の止水に使用できる。
【００２０】
また、これらの場合、上記アクリル系粘着剤の粘度が、５００〜１２，０００ｍＰａ・ｓ／２３℃であるから、塗布性に優れ、結果として、上記両面粘着テープの厚さを３０〜３００μｍにすることが可能である。また、耐熱性高分子繊維または不織布からなる基材の空間に粘着剤が染み込み、基材と粘着剤の間に空壁を生じさせないため、結果として、デジタルカメラ、携帯電話端末、パソコン及び携帯用オーディオプレーヤーなどのディスプレイ周辺や操作キー周辺の止水に使用できる。
【発明を実施するための最良の形態】
【００２３】
本発明者達は、耐熱性高分子繊維または不織布からなる基材の両側に、粘着剤層を有する両面粘着テープにおいて、上記耐熱性高分子繊維または不織布からなる基材の少なくとも一方の面にアクリル系粘着剤を塗工した粘着剤層を有し、かつ、上記耐熱性高分子繊維または不織布からなる基材と上記粘着剤層の層間に空壁を設けないことにより、デジタルカメラ、携帯電話端末、パソコン及び携帯用オーディオプレーヤーなどのディスプレイ周辺や操作キー周辺の固定に使用されているポリカーボネート樹脂やアクリル樹脂等と筐体及び部品との固定に使用可能であり、かつ、止水が可能な両面粘着テープを得ることができた。
【００２４】
本発明の耐熱性高分子繊維または不織布からなる基材の両側に粘着剤層を有する両面粘着テープにおいて、少なくとも一方にアクリル重合体及び架橋剤を含有する粘着剤組成物により形成されたアクリル系粘着剤層を有する両面粘着テープのアクリル重合体は、（メタ）アクリル酸アルキルエステル単量体と極性基含有単量体との共重合体と架橋剤からなり、粘着剤中の溶剤（例えば、トルエン、酢酸エチル、キシレン、ｎ−ヘキサン等）、または、水を乾燥、もしくは、粘着剤中の（メタ）アクリル酸アルキルエステル単量体、極性基含有単量体及び多官能アクリレートに光重合開始剤（例えば、イルガキュア１８４、イルガキュア６５１、イルガキュア３６９、イルガキュア１８００（チバ・スペシャリティ・ケミカルズ社）、Chivacure TPO、Chivacure １０７、Chivacure  １７３、Chivacure １２５６（チャイテック社）等）を０．００１〜５．０重量部添加し、紫外線（ＵＶ）重合させアクリル粘着剤層を形成する。（メタ）アクリル酸アルキルエステル単量体と極性基含有単量体との共重合体とは、例えば、アクリル酸２−エチルヘキシルとアクリル酸との共重合体、アクリル酸イソオクチルとメタクリル酸２−ヒドロキシエチルとの共重合体、アクリル酸ブチルとアクリル酸とメタクリル酸２−ヒドロキシエチルとの三元共重合体等が使用されるが、特に、これらに限定されるものではない。
【００２５】
上記した（メタ）アクリル酸アルキルエステル単量体としては、例えば、エチル基、プロピル基、ブチル基、ペンチル基、ヘキシル基、２−エチルヘキシル基、オクチル基、イソオクチル基、ノニル基、イソノニル基、デシル基などで代表される通常、炭素数が２０以下のアルキル基を有する（メタ）アクリル酸のエステル等が挙げられる。なお、上記した（メタ）アクリル酸アルキルエステルは、単独もしくは２種以上で使用される。
【００２６】
また、上記した極性基含有単量体としては、アクリル酸、メタクリル酸、イタコン酸、メタクリル酸２−ヒドロキシエチル、メタクリル酸２−ヒドロキシプロピル、アクリル酸ジメチルアミノエチル、アクリロニトリル、アクリル酸−β−カルボキシエチル（β−ＣＥＡ）、メタクリロニトリル、Ｎ−ビニル−２−ピロリドン等で代表される、分子中にカルボキシル基、水酸基、アミノ基等の極性基を有する重合性不飽和単量体等が挙げられる。
【００２７】
アクリル系粘着剤の粘着付与剤は、耐候性の高い水素化ロジン樹脂（完全水素化ロジン樹脂）、脂肪族完全飽和炭化水素樹脂、水素化テルペン樹脂（完全水素化テルペン樹脂）またはシランカップリング剤であって、具体的には、パインクリスタルＫＥ−１００、パインクリスタルＫＥ−３１１、パインクリスタルＫＥ−３５９、パインクリスタルＫＥ−６０４（荒川化学工業製）、アルコンＰ−７０、アルコンＰ−１００、アルコンＰ−１１５、アルコンＰ−１２５、アルコンＰ−１４０（荒川化学工業製）、クリアロンＰ−８５、クリアロンＰ−１０５、クリアロンＰ−１１５、クリアロンＰ−１２５、クリアロンＭ−１０５、クリアロンＫ−１００、クリアロンＫ−１１０（ヤスハラケミカル製）及びシランカップリング剤Ｚ−６０１１、シランカップリング剤Ｚ−６０２０、シランカップリング剤Ｚ−６０５０、シランカップリング剤Ｚ−６０４１、シランカップリング剤Ｚ−６０４４、シランカップリング剤Ｚ−６９２０、シランカップリング剤Ｚ−６０７５、シランカップリング剤Ｚ−６３００、シランカップリング剤Ｚ−６８２５、シランカップリング剤Ｚ−６０３３、シランカップリング剤Ｚ−６０６２、シランカップリング剤Ｚ−６８６０（東レ・ダウコーニング製）等が使用されるが、特に、これらに限定されるものではない。
【００２８】
アクリル系粘着剤の架橋剤とは、例えば、分子中にイソシアネート基（ポリイソシアネート）、エポキシ基（エポキシ樹脂）等の官能基を２個以上持つもの、または、１、６−ヘキサンジオールジアクリレート、トリエチレングリコールジアクリレートなどの多官能アクリレート、または、金属キレート化合物が使用されるが、特に、これらに限定されるものではない。
【００２９】
両面粘着テープの基材とは、例えば、パラ系及びメタ系アラミド繊維、超高分子量ポリエチレン（ＰＥ）繊維、アクリル（ＰＡＮ）繊維、ポリエステル（ＰＥＴ）繊維、ポリアリレート繊維、ポリベンゾオキサゾール（ＰＢＯ）繊維、炭素繊維、ポリフェニレンサルファイド（ＰＰＳ）繊維、ポリイミド（ＰＩ）繊維、フッ素繊維、ポリエステル（ＰＥＴ）不織布、ポリエチレン（ＰＥ）不織布等であって、具体的には、テクノーラ、トワロン、コーネックス（帝人テクノプロダクツ）、ケブラー、ノーメックス（東レ・デュポン）、ダイニーマ、ザイロン、プロカン、Ｐ８４、スパンボンド（東洋紡績）、トレロン、トレカ、トルコン、トヨフロン（東レ）、ベクトラン（クラレ）、テナックス（東邦テナックス）、パイロフィル（三菱レーヨン）、ミライフ（新日石プラスト）、ソンタラ（デュポン）等が使用されるが、特に、これらに限定されるものではない。
【００３０】
耐熱性高分子繊維または不織布からなる基材は、厚さが５〜２００μｍ、坪量が３〜１００ｇ／ｍ２であり、かつ、含水しないものに限る。上記耐熱性高分子繊維または不織布からなる基材が、厚さ５μｍ未満、坪量３ｇ／ｍ２未満の場合、基材の貼り合わせが困難で、生産性に欠ける。また、上記耐熱性高分子繊維または不織布からなる基材が、厚さ２００μｍを超え、坪量１００ｇ／ｍ２を超えると、両面粘着テープの総厚が大きくなり過ぎるとともに、粘着剤の染み込みが好ましくない。
【００３１】
剥離ライナーとは、例えば、スミリーズ（住化加工紙製）、エスケーセパレーター（サンエー化研製）、ピューレックス（帝人製）、セラピール（東レフィルム加工製）、ニッパシート（ニッパ製）が使用されるが、特に、これらに限定されるものではない。また、剥離ライナー厚は１９〜２００μｍのものであり、剥離ライナーの剥離処理面は両側にあり、好ましくは、両面で１対１．５以上の剥離異差があることが好ましい。また、剥離ライナー厚が１９μｍ未満であると、打ち抜き加工性の悪化や剥がす際の作業性が低下することから好ましくない。２００μｍを超えると巻き戻した際、両面テープカールや剥離紙からテープが浮いてしまう等の問題が発生することから好ましくない。
【００３２】
また、アクリル系粘着剤の架橋剤の配合量としては、上記粘着剤組成物の０．５０〜４．０重量部が好ましい。配合量が０．５０重量部未満の場合、両面粘着テープが４０℃保持力を保持できないため、好ましくない。また、配合量が４．０重量部を超えると、架橋密度が高くなり過ぎ、結果として、凝集力が高まり、４０℃保持性が維持できないため、好ましくない。
【００３３】
また、アクリル系粘着剤の粘着付与剤配合量の総和としては、上記粘着剤組成物の０〜５０重量部が好ましい。配合量の総和が５０重量部を超えると、粘着付与剤が両面粘着テープ表面に染み出し、被着体（部品）を汚染することから、好ましくない。
【００３４】
アクリル系粘着剤の粘度としては、５００〜１２，０００ｍＰａ・ｓ／２３℃、より好ましくは、１，５００〜３，０００ｍＰａ・ｓ／２３℃の範囲が好ましい。アクリル系粘着剤の粘度が、５００ｍＰａ・ｓ／２３℃未満では、塗布性が悪く、好ましくない。また、アクリル系粘着剤の粘度が、１２，０００ｍＰａ・ｓ／２３℃を超えると、耐熱性高分子繊維または不織布からなる基材の空間に粘着剤が染み込まず、また、粘着剤中の気泡が抜けないため、基材と粘着剤層の間に空壁が生じ、結果として、止水する際、毛管現象で水か浸入してしまうため、好ましくない。
【００３５】
両面粘着テープの厚さとしては、３０〜３００μｍ、より好ましくは、１００〜２５０μｍの範囲が好ましい。厚さが、３０μｍ未満では、部品を固定する力としての効果が得られず、好ましくない。また、厚さが３００μｍを超えるとデジタルカメラや携帯電話端末のディスプレイ周辺に使用されることから、デジタルカメラや携帯電話端末の意匠性を損なうことから、好ましくない。
【００３６】
アクリル系粘着剤の粘着力（対ステンレス）は、２．５Ｎ／１０ｍｍ以上、好ましくは３．０Ｎ／１０ｍｍ以上であることが望ましい。この粘着力が２．５Ｎ／１０ｍｍ未満では、部品及び筐体の固定としての貼付け強度が低く、好ましくない。
【００３７】
また、デジタルカメラや携帯電話端末などに使用されている材料部品に使用可能な両面粘着テープの保持力は、被着体ステンレス板、試験雰囲気４０℃、荷重９．８Ｎのとき、２４時間落下しないことが望ましい。この保持力が、被着体界面破壊、粘着剤層中間の凝集破壊及び両面粘着テープ層間で落下する場合は、部品の保持強度として低く、好ましくない。
【００３８】
両面粘着テープの耐熱性高分子繊維または不織布からなる基材の坪量は３〜１００ｇ／ｍ２、より好ましくは、５〜２５ｇ／ｍ２であることが望ましい。坪量が３ｇ／ｍ２未満では、部品の打ち抜き加工工程での加工性が乏しく、また、塗工性についても、扱いがしづらく、好ましくない。この坪量が１００ｇ／ｍ２を超えると、耐熱性高分子繊維または不織布からなる基材の剛性が大きくなり、９０°に折り曲げて貼り付ける際に剥がれや浮きが生じる等の問題で、使用上、好ましくない。
【００３９】
両面粘着テープの少なくとも一方のアクリル系粘着剤層の厚さは、基材を含む総厚で３０〜３００μｍ、より好ましくは、１００〜２５０μｍであることが望ましい。このアクリル系粘着剤層の厚さが基材を含む総厚で３０μｍ未満では、部品の固定力が低く、好ましくない。このアクリル系粘着剤層の厚さが耐熱性高分子繊維または不織布からなる基材を含む総厚で３００μｍを超えると、テープ総厚として３００μｍを超えることから、携帯電話端末等の意匠性を損なうことから、好ましくない。
【００４０】
以下、本発明の両面粘着テープ及びその製造方法について、図を用いて具体的に説明する。
【００４１】
本発明の両面粘着テープの構成図を図１及び図２に示す。本発明の両面粘着テープは、耐熱性高分子繊維または不織布からなる基材の厚さ、坪量及びアクリル系粘着剤の粘度により、上記粘着剤の上記基材に対する染み込み易さ、及び、上記基材の粘着剤層への沈み込みの度合いが異なる。したがって、本発明の両面粘着テープの構造は、上記基材の厚さ、坪量及び上記アクリル系粘着剤の粘度により、図１または図２に示す構造の両面粘着テープとなる。図１において、１は剥離ライナー、２は耐熱性高分子繊維または不織布からなる基材、３aは第１の粘着剤層、３bは第２の粘着剤層を示す。また、図２において、１は剥離ライナー、２は耐熱性高分子繊維または不織布からなる基材、３は粘着剤層を示す。
【００４２】
両面粘着テープの製造方法は、第１段階として剥離ライナー１の重剥離処理面にアクリル系粘着剤を塗工後、上記粘着剤が乾燥または硬化する前に、耐熱性高分子繊維または不織布からなる基材２を貼り合わせ、加熱乾燥または窒素雰囲気下で紫外線（ＵＶ）を照射して、耐熱性高分子繊維または不織布からなる基材２を含む第１の粘着剤層３aを形成させる。第２段階として、第１の粘着剤層３aの基材２を貼り合わせた側にアクリル系粘着剤を塗工し、加熱乾燥または窒素雰囲気下で紫外線照射して、第２の粘着剤層３bを形成させる。これにより、図１に示す構造の両面粘着テープが得られる。
【００４３】
また、両面粘着テープの別の製造方法は、剥離ライナー１の重剥離処理面にアクリル系粘着剤を塗工後、上記アクリル系粘着剤が乾燥または硬化する前に、耐熱性高分子繊維または不織布からなる基材２を貼り合わせ、上記アクリル系粘着剤を加熱乾燥または窒素雰囲気下で紫外線照射して、耐熱性高分子繊維または不織布からなる基材２を含む粘着剤層３を形成させる。これにより、図２に示す構造の両面粘着テープが得られる。
【００４４】
本発明の両面粘着テープの製造方法は、アクリル系粘着剤層を剥離ライナーに塗工し、粘着剤がウエットの状態で基材を貼り合わせた後、加熱乾燥または窒素雰囲気下で紫外線（ＵＶ）照射し、更に、基材を貼り合わせた面にアクリル系粘着剤を直接、塗工することが望ましい。アクリル系粘着剤を加熱乾燥または窒素雰囲気下で紫外線（ＵＶ）照射し、固形の状態で基材と貼り合わせると、粘着剤層と基材層の層間に空壁が出来ることから、止水できず、好ましくない。
【００４５】
本発明の両面粘着テープは、その用途が、デジタルカメラ、携帯電話端末のディスプレイ周辺の固定に使用可能で、かつ、部品の固定を要求される限り、特に、限定されないが、特に、デジタルカメラ、携帯電話端末の部品として好適に用いられ、その止水性に大きく寄与する。
【実施例】
【００４６】
本発明の両面粘着テープについて、実施例によって具体的に説明する。但し、本発明の両面粘着テープはこれに限定されるものではない。なお、本発明の実施例及び比較例の記述中における「部」は重量部を表し、「μｍ」は厚さを表し、「分またはズレｍｍ」は保持力特性を表す。
【００４７】
［実施例１］
アクリル酸／アクリル酸ブチル＝２／９８の単量体組成９５部、同組成の共重合体（重量平均分子量（以降「Ｍｗ」とする）：３００万）５部の粘着剤組成に、架橋剤のトリエチレングリコールジアクリレート０．５０部とチバ・スペシャリティ・ケミカルズ社製光重合開始剤イルガキュア１８４  ０．２０部と荒川化学工業製粘着付与剤パインクリスタルＫＥ３１１  ５．０部を添加し、均一に混合した粘度２，０００ｍＰａ・ｓ／２３℃の粘着剤を帝人製ピューレックス（剥離ライナー厚さ  １９μｍ）にテープ総厚３０μｍになるように塗工し、アクリル系粘着剤がウエットの状態で、直ちに、坪量３ｇ／ｍ２、厚さ５μｍの東洋紡績製スパンボンド（ポリエステル不織布）を貼り合わせ、窒素雰囲気下でＵＶ照射し、粘着剤層と基材の層間に空壁のない両面粘着テープ（シート）を得た。この両面粘着テープ（シート）は、表１に示すとおり、粘着力、保持力及び止水性を有していた。
【００４８】
［実施例２］
アクリル酸／アクリル酸−２−エチルヘキシル＝６／９４の単量体組成３０部、同組成の共重合体（Ｍｗ：７０万）７０部の粘着剤組成に、分子中にエポキシ基を２個以上持つエポキシ樹脂（三菱ガス化学製ＴＥＴＲＡＤ  Ｘ）を架橋剤として０．５部添加し、更に、東レ・ダウコーニング製粘着付与剤シランカップリング剤Ｚ−６０２０  ０．１部均一に混合した粘度５００ｍＰａ・ｓ／２３℃の粘着剤を住化加工紙製スミリーズ（剥離ライナー厚さ  ２００μｍ）に基材を含む粘着層厚として３０μｍになるように塗工し、アクリル系粘着剤がウエットの状態で、直ちに、坪量５ｇ／ｍ２、厚さ２０μｍの新日石プラスト製ミライフ（ポリエステル不織布）を貼り合わせ、乾燥させた。次に、基材を貼り合わせた面に上記粘着剤を直接、粘着層厚２０μｍになるように塗工・乾燥し、粘着剤層と基材の層間に空壁のない、総厚５０μｍの両面粘着テープ（シート）を得た。この両面粘着テープ（シート）は、表１に示すとおり、粘着力、保持力及び止水性を有していた。
【００４９】
［実施例３］
アクリル酸／アクリル酸−２−エチルヘキシル＝２／９８の単量体組成３０部、同組成の共重合体（Ｍｗ：７０万）７０部の粘着剤組成に、分子中にエポキシ基を２個以上持つエポキシ樹脂（綜研化学製硬化剤Ｅ−ＡＸ）を架橋剤として１．０部添加し、更に、東レ・ダウコーニング製粘着付与剤シランカップリング剤Ｚ−６０６２  ０．３部を均一に混合した粘度１２，０００ｍＰａ・ｓ／２３℃の粘着剤をサンエー化研製エスケーセパレーター（剥離ライナー厚さ  ９５μｍ）に基材を含む粘着層厚として５０μｍになるように塗工し、アクリル系粘着剤がウエットの状態で、直ちに、坪量１２ｇ／ｍ２、厚さ３０μｍの東レ製トルコン（ＰＰＳ繊維）を貼り合わせ、乾燥させた。次に、基材を貼り合わせた面に上記粘着剤を直接、粘着層厚５０μｍになるように塗工・乾燥し、粘着剤層と基材の層間に空壁のない、総厚１００μｍの両面粘着テープ（シート）を得た。この両面粘着テープ（シート）は、表１に示すとおり、粘着力、保持力及び止水性を有していた。
【００５０】
［実施例４］
アクリル酸／アクリル酸ブチル／アクリル酸−２−ヒドロキシエチル＝２／９５／３の単量体組成１５部、同組成の共重合体（Ｍｗ：２００万）８５部の粘着剤組成に、分子中にイソシアネート基を２個以上持つポリイソシアネートを架橋剤（大日本インキ化学工業製硬化剤Ｄ−４０）として４．０部添加し、更に、ヤスハラケミカル粘着付与剤クリアロンＰ−１０５  ２０部及び荒川化学工業製粘着付与剤パインクリスタルＫＥ６０４  １５部を均一に混合した粘度６，０００ｍＰａ・ｓ／２３℃の粘着剤を東レフィルム化工製セラピール（剥離ライナー厚さ  ５０μｍ）に基材を含む粘着層厚として１２０μｍになるように塗工し、アクリル系粘着剤がウエットの状態で、直ちに、坪量５０ｇ／ｍ２、厚さ１５０μｍの東レ・デュポン製ケブラー（パラ系アラミド繊維）を貼り合わせ、乾燥させた。次に、基材を貼り合わせた面に上記粘着剤を直接、粘着層厚８０μｍになるように塗工・乾燥し、粘着剤層と基材の層間に空壁のない、総厚２００μｍの両面粘着テープ（シート）を得た。この両面粘着テープ（シート）は、表１に示すとおり、粘着力、保持力及び止水性を有していた。
【００５１】
［実施例５］
アクリル酸／アクリル酸−２−エチルヘキシル＝８／９２の単量体組成２０部、同組成の共重合体（Ｍｗ：７０万）８０部の粘着剤組成に、分子中にエポキシ基を２個以上持つエポキシ樹脂（三菱ガス化学製ＴＥＴＲＡＤ  Ｃ）を架橋剤として０．８部添加し、均一に混合した粘度８，０００ｍＰａ・ｓ／２３℃の粘着剤を住化加工紙製スミリーズ（剥離ライナー厚さ  １２０μｍ）に基材を含む粘着層厚として１６０μｍになるように塗工し、アクリル系粘着剤がウエットの状態で、直ちに、坪量１００ｇ／ｍ２、厚さ２００μｍの東洋紡績製ザイロン（ＰＢＯ繊維）を貼り合わせ、乾燥させた。次に、基材を貼り合わせた面に上記粘着剤を直接、粘着層厚１４０μｍになるように塗工・乾燥し、粘着剤層と基材の層間に空壁のない、総厚３００μｍの両面粘着テープ（シート）を得た。この両面粘着テープ（シート）は、表１に示すとおり、粘着力、保持力及び止水性を有していた。
【００５２】
［比較例１］
アクリル酸／アクリル酸−２−エチルヘキシル＝２／９８の単量体組成２０部、同組成の共重合体（Ｍｗ：７０万）８０部の粘着剤組成に、分子中にイソシアネート基を２個以上持つポリイソシアネート（大日本インキ化学工業硬化剤Ｄ−４０）を架橋剤として１．５部添加し、均一に混合した粘度４００ｍＰａ・ｓ／２３℃の粘着剤を東セロ製ＳＰセパレーター（剥離ライナー厚さ  ５０μｍ）にテープ総厚２５μｍになるように塗工し，アクリル系粘着剤がウェットの状態で、直ちに、坪量５ｇ／ｍ２、厚さ２０μｍの新日石プラスト製ミライフ（ポリエステル不織布）を貼り合わせ、窒素雰囲気下でＵＶ照射し、両面粘着テープ（シート）を得た。しかし、テープ厚が薄すぎることから、貼り合わせても、部分的に不織布が浮いてしまい、空壁を無くすことが出来ず、安定して作製することが困難であった。
【００５３】
［比較例２］
アクリル酸／アクリル酸−２−エチルヘキシル＝１０／９０の単量体組成２０部、同組成の共重合体（Ｍｗ：７０万）８０部の粘着剤組成に、分子中にイソシアネート基を２個以上持つポリイソシアネート（綜研化学製硬化剤Ｌ−４５）を架橋剤として５．０部添加し、更に、東レ・ダウコーニング製粘着付与剤シランカップリング剤Ｚ−６３００  ０．１部を均一に混合した粘度３，０００ｍＰａ・ｓ／２３℃の粘着剤を住化加工紙製スミリーズ（剥離ライナー厚さ  ９５μｍ）に基材を含む粘着層厚として１２０μｍになるように塗工し、アクリル系粘着剤がウエットの状態で、直ちに、坪量１０ｇ／ｍ２、厚さ２５μｍの大王製紙製テープ原紙（パルプ原料の不織布）を貼り合わせ、乾燥させた。次に、基材を貼り合わせた面に上記粘着剤を直接、粘着層厚８０μｍになるように塗工・乾燥し、粘着剤層と基材の層間に空壁のある、総厚で２００μｍの両面粘着テープ（シート）を得た。この両面粘着テープ（シート）は、粘着層の凝集力が高くなり過ぎたため、硬くなり、表１に示すとおり、粘着力、保持力ともに架橋剤の配合量が良好な範囲でないため、規格値を満足する値が得られなかった。また、基材についても、水を吸いやすいパルプ原料のテープ原紙を使用したため、浸水を抑制することは出来なかった。
【００５４】
［比較例３］
アクリル酸／アクリル酸−２−エチルヘキシル＝８／９２の単量体組成２０部、同組成の共重合体（Ｍｗ：７０万）８０部の粘着剤組成に、分子中にイソシアネート基を２個以上持つポリイソシアネート（綜研化学製硬化剤Ｌ−４５）を架橋剤として０．４部添加し、均一に混合した粘度１，５００ｍＰａ・ｓ／２３℃の粘着剤をサンエー化研製エスケーセパレーター（剥離ライナー厚さ  １２０μｍ）に基材を含む粘着層厚として５０μｍになるように塗工し、アクリル系粘着剤がウエットの状態で、直ちに、坪量２．５ｇ／ｍ２、厚さ４μｍの東レ・デュポン製ノーメックス（メタ系アラミド繊維）を貼り合わせ、乾燥させた。次に、基材を貼り合わせた面に上記粘着剤を直接、粘着層厚５０μｍになるように塗工・乾燥し、粘着剤層と基材の層間に空壁のある、総厚１００μｍの両面粘着テープ（シート）を得た。この両面粘着テープ（シート）は、表１に示すとおり、粘着力を有していた。しかし、保持力及び止水性は、架橋剤の配合量が良好な範囲でないため、粘着層の凝集力が低く、規格値を満足せず、また、粘着剤層と基材の間に空壁ができてしまい、結果として、浸水を抑制することはできなかった。
【００５５】
［比較例４］
アクリル酸／アクリル酸−２−エチルヘキシル＝８／９２の単量体組成２０部、同組成の共重合体（Ｍｗ：７０万）８０部の粘着剤組成に、分子中にエポキシ基を２個以上持つエポキシ樹脂（三菱ガス化学製ＴＥＴＲＡＤ  Ｃ）を架橋剤として０．８部添加し、均一に混合した粘度８，０００ｍＰａ・ｓ／２３℃の粘着剤を住化加工紙製スミリーズ（剥離ライナー厚さ  １２０μｍ）に基材を含む粘着層厚として２００μｍになるように塗工し、アクリル系粘着剤がウエットの状態で、直ちに、坪量１３６ｇ／ｍ２、厚さ２５０μｍのデュポン製ソンタラ（ポリエステル不織布）を貼り合わせ、乾燥させた。次に、基材を貼り合わせた面に上記粘着剤を直接、粘着層厚１６０μｍになるように塗工・乾燥し、粘着剤層と基材の層間に空壁のある、総厚３６０μｍの両面粘着テープ（シート）を得た。この両面粘着テープ（シート）は、表１に示すとおり、粘着力及び保持力を有していたが、テープ厚さ及び基材が厚いことから、粘着剤の染み込み不足で、粘着剤層と基材の間に空壁ができてしまい、結果として、浸水を抑制することはできなかった。
【００５６】
［比較例５］
アクリル酸／アクリル酸−２−エチルヘキシル＝２／９８の単量体組成３０部、同組成の共重合体（Ｍｗ：７０万）７０部の粘着剤組成に、分子中にエポキシ基を２個以上持つエポキシ樹脂（綜研化学製硬化剤Ｅ−ＡＸ）を架橋剤として１．０部添加し、更に、東レ・ダウコーニング製粘着付与剤シランカップリング剤Ｚ−６０６２  ０．３部を均一に混合した粘度１３，０００ｍＰａ・ｓ／２３℃の粘着剤をサンエー化研製エスケーセパレーター（剥離ライナー厚さ  ９５μｍ）に基材を含む粘着層厚として５０μｍになるように塗工し、アクリル系粘着剤がウエットの状態で、直ちに、坪量１０ｇ／ｍ２、厚さ２５μｍの新日石プラスト製ミライフ（ポリエステル不織布）を貼り合わせ、乾燥させた。次に、基材を貼り合わせた面に上記粘着剤を直接、粘着層厚５０μｍになるように塗工・乾燥し、粘着剤層と基材の層間に空壁のある、総厚１００μｍの両面粘着テープ（シート）を得た。この両面粘着テープ（シート）は、表１に示すとおり、粘着力、保持力を有していた。しかし、止水性が不良で、粘着剤層と基材の層間に空壁ができてしまい、結果として、浸水を抑制することはできなかった。
【００５７】
【表１】
0005461764.tif 000002
［厚さ］ＪＩＳ−Ｚ−０２３７（２０００）に準ずる。なお、厚さの測定には、ＪＩＳ−Ｂ−７５０３に規定するダイヤルゲージを使用する。
【００５８】
［粘着力］ＪＩＳ−Ｚ−１５２８（２００４）に準じ、被着体として鏡面仕上げ（ブライトアニール処理）ステンレス板（厚さ２．０ｍｍ）を使用し、０．０１９ｍｍ厚ポリエステル（ＰＥＴ）フィルムで裏打ちした試験片を貼り付け、荷重１９．６Ｎのローラーで一往復させた後、２０分後、アイコー引張試験機にて剥離速度３００ｍｍ／ｍｉｎにて１８０°方向にピールし、測定した。
【００５９】
［保持力］ＪＩＳ−Ｚ−１５２８（２００４）に準じ、０．０１９ｍｍ厚ＰＥＴフィルムで裏打ちし、測定温度４０℃、荷重９．８Ｎ、試験時間２４時間で落下（分）またはズレ幅（ｍｍ）を測定した。
【００６０】
〔止水試験〕ドーナツ状（直径５０ｍｍ、粘着テープ巾５ｍｍの円）に打ち抜いた両面粘着テープを介し、アクリル板とアクリル板を貼り合わせ、荷重４９Ｎで圧着し、２０分養生後、深さ１ｍのウォーターバスに浸漬し、１６８時間後に水の浸入があるかを確認する。
【００６１】
〔空壁の確認〕液体窒素中に本発明の両面粘着テープを浸漬させ、両面粘着テープのガラス転移温度よりも低くなった段階で、断面を割り、電子顕微鏡で空壁の有無を確認した。
【図面の簡単な説明】
【００６２】
【図１】本発明の両面粘着テープの構成図を表す。
【図２】本発明の両面粘着テープの別の構成図を表す。
【符号の説明】
【００６３】
１：剥離ライナー、２：耐熱性高分子繊維または不織布からなる基材、３a：第１の粘着剤層、3b：第２の粘着剤層、３：粘着剤層
【図１】
0005461764.tif 000003
【図２】
0005461764.tif 000004